САМООРГАНИЗУЮЩИЕСЯ ТЕРМОЭЛЕКТРИЧЕСКИЕ МАТЕРИАЛЫ

1. Способ изготовления термоэлектрических материалов с многофазной структурой, в которой частицы первой фазы с характерной длиной, составляющей самое большее 10 мкм, являющейся мерой геометрического размера частиц внутри матрицы, равномерно диспергированы во второй фазе, так что частицы первой фазы или первая фаза с характерной длиной распределены во второй фазе таким образом, что частицы первой фазы не соприкасаются друг с другом, а с макроскопической точки зрения имеет место равномерное распределение по всему материалу матрикса, методом самоорганизации, отличающийся тем, что по меньшей мере бинарный термоэлектрический материал плавят совместно с металлом, не являющимся компонентом по меньшей мере бинарного термоэлектрического материала, или с халькогенидом этого металла, а после смешивания охлаждают или соединяют реакционным размолом, и
термоэлектрический материал и металл имеют общую формулу (I)
где
IV
A - Si, Ge, Sn, Pb или их сочетание,
VI
B - S, Se, Те или их сочетание,
Me - Та, Nb, Mo, W, Ni, Pd, Pt, Ti, Zr, Hf, Fe, Co или их сочетание,
1 ч/млн <х<0,8,
или термоэлектрический материал и металл имеют общую формулу (II)
где
V
C - Р, As, Sb, Bi или их сочетание,
VI
B - S, Se, Те или их сочетание,
Me - Та, Nb, Mo, W, Ni, Pd, Pt, Au, Ag, Cu, Ti, Zr, Hf, V, Cr, Mn, Fe, Ru, Os, Co, Rh, Ir, In, Ga, Al, Zn, Cd, TI или их сочетание,
1 ч/млн <х<0,8,
или термоэлектрический материал и халькогенид металла имеют общую формулу (III)
где
IV
A - Si, Ge, Sn, Pb или их сочетание,
VI
B - S, Se, Те или их сочетание,
Me - Та, Nb, Mo, W, Ni, Pd, Pt, Ti, Zr, Hf, Fe, Co или их сочетание,
1 ч/млн <х<0,8, и
0<b<3,
или термоэлектрический материал и халькогенид металла имеют общую формулу (IV)
где
V
C - Р, As, Sb, Bi или их сочетание,
VI
B - S, Se, Те или их сочетание,
Me - Та, Nb, Mo, W, Ni, Pd, Pt, Au, Ag, Cu, Ti, Zr, Hf, V, Cr, Mn, Fe, Ru, Os, Со, Rh, Ir, In, Ga, Al, Zn, Cd, TI или их сочетание,
1 ч/млн <х<0,8 и
0<b<3.
2. Способ по п.1, отличающийся тем, что частицы первой фазы имеют характерную длину самое большее 1 мкм.
3. Способ по п.2, отличающийся тем, что частицы первой фазы имеют характерную длину самое большее 0,1 мкм.
4. Способ по одному из пп.1-3, отличающийся тем, что доля металлов или халькогенидов металлов первой фазы составляет 5-60% атом. в расчете на весь термоэлектрический материал.
5. Способ по одному из пп.1-3, отличающийся тем, что весь термоэлектрический материал свободен от серебра.